(57)【特許請求の範囲】
【請求項１】
格子体に活物質ペーストを充填してなる正極板および負極板とセパレータを有する極板群を備えた制御弁式鉛蓄電池において、極板片面の見かけ面積に極板群厚みを乗じた値を前記極板群の体積値とし、前記極板群の体積値に対する負極板見かけ表面積の総和の比率を３．０ｃｍ-1以上４．０ｃｍ-1以下にするとともに、前記負極板の負極活物質にリグニン化合物を前記負極活物質に対して、０．１５質量％以上含有したことを特徴とする制御弁式鉛蓄電池。
【請求項２】
前記負極活物質に前記リグニン化合物を０．１５質量％〜０．５０質量％の範囲で含有したことを特徴とする請求項１に記載の制御弁式鉛蓄電池。
【発明の詳細な説明】
【０００１】
【発明の属する技術分野】
本発明は通信機器、ＵＰＳ等の非常時バックアップ電源等に利用される制御弁式鉛蓄電池に関するものである。
【０００２】
【従来の技術】
制御弁式鉛蓄電池の電圧特性を向上し、出力特性を改善させる技術として、電池のセル内における極板の表面積を増やすことが有効である。
【０００３】
しかしながら、近年では非常時バックアップ電源等に利用される制御弁式鉛蓄電池は市場から高電流放電時において高い電圧特性を発揮すること、すなわち、出力向上が要望されている。前記したように出力を向上させることを目的として極板の反応に係る表面積を増やすことが考えられるが、電池構成では、高電流放電時の出力向上が市場の要求する出力まで向上させることができなかった。特に極板群体積をＶとした時にＶ＝極板片面の見かけ面積×極板群厚みとし、負極板見かけ表面積の総和をＳとした時のＳ／Ｖ値を増加させていくと、定電流放電時における放電電圧が増加する結果、出力である放電電圧×放電電流は増加する。結果として、所定の放電電圧に低下するまでの時間すなわち放電時間が長くなる結果、放電容量は増大する。
【０００４】
【発明が解決しようとする課題】
ところがこのＳ／Ｖ値を３．０ｃｍ-1以上に増加させても期待した出力向上が得られないことがわかってきた。すなわち、このような構成の電池では電池電圧は負極の反応が律則となっていることが判明してきた。
【０００５】
本発明はこのような出力特性を考慮してＳ／Ｖ値を３．０ｃｍ-1以上に構成した制御弁式鉛蓄電池において、さらに高率放電時の放電容量を改善した構成を提供することを目的とする。
【０００６】
【課題を解決するための手段】
本発明の請求項１に記載の発明は、格子体に活物質ペーストを充填してなる正極板および負極板とセパレータを有する極板群を備えた制御弁式鉛蓄電池において、極板片面の見かけ表面積に極板群厚みを乗じた値を前記極板群の体積値とし、前記極板群の体積値に対する負極板見かけ表面積の総和の比率を３．０ｃｍ-1以上４．０ｃｍ-1以下にするとともに、前記負極板の負極活物質にリグニン化合物を含有し、このリグニン化合物の含有率を前記負極活物質に対して、０．１５質量％以上としたことにより前記した課題を解決するものである。
【０００７】
また、本発明の請求項２に記載の発明は請求項１に記載の構成を有する制御弁式鉛蓄電池において負極活物質中のリグニン化合物の含有量を０．１５質量％〜０．５０質量％の範囲とし、前記した課題を解決するものである。
【０００８】
【発明の実施の形態】
以下、本発明の実施の形態について説明する。
【０００９】
鉛−カルシウム系合金、鉛−スズ系合金等の実質上アンチモンを含まない鉛合金を用いた格子体を作製する。例えば鉛−カルシウム−スズ系合金を溶融し、鋳造鋳型に流し込み、冷却することにより作製した鋳造格子や同様の合金を用いた圧延体をエキスパンド加工したいわゆるエキスパンド格子を用いる。
【００１０】
前記のような格子体には、活物質ペーストが充填される。活物質ペーストは、一般に鉛と鉛酸化物との混合粉体に耐硫酸製の合成樹脂繊維や各種添加剤を添加した上で、水と希硫酸とで練合して作製される。正極活物質用のペーストにおいては、化成効率や蓄電池の初期容量特性を考慮して鉛酸化物に鉛丹を添加したものを用いることができる。さらに、この鉛丹としては一酸化鉛を焼成して鉛丹の含有量が９０重量％、他は一酸化鉛等の低級酸化物を含有した物が一般的に使用される。また、負極活物質には放電時に硫酸鉛の生成の核になり、反応を均一化する硫酸バリウムを添加するとともにリグニンを負極活物質に対して０．１５質量％以上、好ましくは０．１５質量％〜０．５０質量％、さらに好ましくは０．２０質量％以上添加するとよい。
【００１１】
負極および正極活物質ペーストが充填された格子体は、その後、常法に従って熟成乾燥され、未化成の負極板１および正極板２とする。
【００１２】
この極板はガラスマットセパレータ３とともに組み合わされ、同一極性の極板が複数枚数ある場合には同一極性の極板耳を集合溶接し、端子取り出し部を形成して極板群４が構成される。この極板群４を図１、極板群４に用いられる負極板１を図２に示す。
【００１３】
図１に示す極板群４を構成している負極板１の高さＨと極板幅Ｗ、極板群４の電槽収納状態における積層方向の厚みをＴとして、この各寸法を乗じたものを極板群体積（Ｖ）とする。なお、また、図２に示される負極板１の高さＨと幅Ｗを乗じて、その値に極板群４に用いられる負極板１の枚数と負極板１には表裏を示す係数２を各乗じたものを負極板見かけ表面積の総和（Ｓ）とする。
【００１４】
この負極板見かけ表面積（Ｓ）と極板群体積（Ｖ）の比率（Ｓ／Ｖ）が３．０ｃｍ-1とした極板群構成を樹脂製の電槽に挿入し、セル間接続、蓋接着工程を経て未注液の蓄電池が作製される。その後、希硫酸に硫酸ナトリウム等の添加剤を添加した化成液を蓄電池に注液し、通電化成後、注液口に安全弁を形成して制御弁式鉛蓄電池が作製される。化成終了後は電解液の殆んどは極板群４に含浸保持されており、充電中に発生した酸素ガスが負極に吸収される、負極吸収式の電池が構成されている。
【００１５】
なお、円筒形電池のように極板とセパレータとが捲き回された極板群を有する場合には、極板群外径（Ｒ）よりπＲ2／４（極板群端面の面積）に極板高さｈを乗じて極板群体積を求めればよい。
【００１６】
【実施例】
本発明の構成によるシール形鉛蓄電池について高電流放電の評価を行い、本発明の効果を明らかにした。以下にその内容を記載する。
【００１７】
表１の構成で本発明例および比較例の制御弁式鉛蓄電池を作製した。リグニン化合物としてはリグニンスルホン酸ナトリウムを用いた。全て公称電圧１２Ｖ、２０時間率定格容量７Ａｈ相当である。表１に示した電池Ａ〜電池Ｍについて以下に示す評価方法で、３ＣＡ相当の高電流放電特性の評価を行った。
【００１８】
【表１】
0004742424.tif 000002
【００１９】
試験条件は以下の通りである。
【００２０】
［高電流放電試験］
（１）電池Ａ〜電池Ｍについて、２５℃において１３．８Ｖ定電圧充電を６時間行う。
（２）充電状態にある電池Ａ〜電池Ｍについて、２５℃において２４時間放置する。
（３）２５℃雰囲気下において２１Ａ放電で終止電圧９．６Ｖまで放電し、その時の放電時間から放電容量を算出した。
【００２１】
これらの結果を図３に示す。
【００２２】
この図３に示した結果より、（Ｓ／Ｖ）値が３．０ｃｍ-1未満の領域においては、負極添加剤のリグニン化合物の添加量にかかわらず、（Ｓ／Ｖ）の値の増加に伴い高電流放電容量の向上が見られる。一方、（Ｓ／Ｖ）値が３．０ｃｍ-1以上の領域においては、（Ｓ／Ｖ）値の上昇によっても高率放電容量の改善が殆んど認められない。このような領域においては、負極添加剤のリグニン化合物の含有量が高率放電容量に大きな影響を及ぼすことがわかる。すなわち、（Ｓ／Ｖ）値が３．０ｃｍ-1以上の領域で構成される制御弁式鉛蓄電池の高率放電容量を確保するために負極活物質中のリグニン化合物の含有量を少なくとも０．１５質量％以上、好ましくは０．２０質量％以上とする。リグニン化合物量の含有量が０．５０質量％を超えても電池記号Ｐ，Ｖはともに高率放電容量の増加はないのでこのリグニン化合物の含有量を０．１５質量％以上０．５０質量％以下とすることが好ましい。なお、電池記号Ｑは負極活物質中のリグニン含有量が０．１０質量％と少ないので放電持続時間は短い。
【００２３】
このように図３の結果から明らかなように、本発明の構成によれば高電流放電時において、良好な高電流放電容量特性を示すことが確認できた。この本発明の電池においては比較例の電池に比較して高率放電時における負極電位がより卑に移行しており、負極中のリグニン量が負極の分極に大きく影響していると推測される。
【００２４】
【発明の効果】
以上の結果から、本発明の構成によれば、特に極板面積を増大させることにより極板群体積に対する負極板の見かけ表面積の総和（Ｓ／Ｖ）値が３．０ｃｍ-1以上に構成した制御弁式鉛蓄電池において高率放電特性が向上効果を得ることができることから工業上極めて有効である。
【図面の簡単な説明】
【図１】極板群を示す斜視図
【図２】負極板を示す正面図
【図３】本発明例および比較例の制御弁式鉛蓄電池の高率放電特性を示す図
【符号の説明】
１  負極板
２  正極板
３  セパレータ
４  極板群
【図１】
0004742424.tif 000003
【図２】
0004742424.tif 000004
【図３】
0004742424.tif 000005